СПОСОБ И УСТРОЙСТВО ДЛЯ ЛИТЬЯ С ПРЯМЫМ ОХЛАЖДЕНИЕМ

1. Система, содержащая по меньшей мере одну печь с резервуаром для плавки, устройство для литья заготовок, соединенное с по меньшей мере одной печью и выполненное с возможностью принятия расплавленного металла из по меньшей мере одной печи, систему клапанов, выполненную с возможностью избирательной подачи охладителя или инертной текучей среды в средство подачи охладителя и источник инертного газа, выполненный с возможностью подачи инертного газа в группу отверстий подачи газа, при этом устройство для литья заготовок включает в себя литейную яму, литейную форму, имеющую корпус со сквозной полостью и содержащую резервуар, средство подачи охладителя, соединенное с литейной формой и сообщающееся по текучей среде с резервуаром, по меньшей мере одну подвижную плиту, расположенную в литейной яме, группу выпускных отверстий, расположенный вокруг по меньшей мере верхнего периметра литейной ямы, группу отверстий подачи газа, расположенных вокруг по меньшей мере верхнего периметра литейной ямы, и средство для сбора выходящего из литейной ямы инертного газа, удаления паров воды из собранного инертного газа и рециркуляции инертного газа в литейную яму.
2. Система по п. 1, дополнительно содержащая по меньшей мере один фильтр, расположенный между по меньшей мере одной печью и резервуаром для плавки.
3. Система по п. 1, в которой группа выпускных отверстий дополнительно содержит группу выпускных отверстий, расположенных вокруг периметра по меньшей мере одного промежуточного или нижнего участка литейной ямы.
4. Система по п. 1, в которой группа отверстий подачи инертного газа дополнительно содержит группу отверстий подачи инертного газа, расположенных вокруг периметра по меньшей мере одного промежуточного или нижнего участка литейной ямы.
5. Система по п. 4, в которой группа отверстий подачи газа расположена вокруг промежуточного и нижнего участков литейной ямы.
6. Система по п. 1, в которой группа отверстий подачи газа включает в себя отверстие, выполненное в литейной форме.
7. Система по п. 1, дополнительно содержащая средство обнаружения прорыва, средство модификации потока охладителя после обнаружения прорыва и средство модификации движения плиты вниз после обнаружения прорыва.
8. Система по п. 1, в которой группа выпускных отверстий содержит первую группу, расположенную на 0,3-0,5 м ниже литейной формы, вторую группу, расположенную на 1,5-2,0 м от литейной формы, и третью группу, расположенную в нижней части литейной ямы.
9. Система по п. 1, дополнительно содержащая средство для непрерывного удаления генерируемого газа из литейной ямы через выпускные отверстия и средство для всасывания паров воды и любых других газов из верхней части литейной ямы, выполненное с возможностью непрерывного удаления воды из такой смеси и рециркуляции любых других газов в верхнюю часть литейной ямы при условиях, когда прорывы не обнаруживаются, и полного извлечения паров воды и других газов из верхней области при обнаружении прорыва.
10. Система по п. 1, в которой инертная текучая среда является газообразным гелием.
11. Система по п. 1, в которой инертная текучая среда является смесью газообразных гелия и аргона.
12. Система по п. 1, в которой инертная текучая среда является смесью газообразных гелия и аргона, содержащей по меньшей мере 20% гелия.
13. Система по п. 1, в которой инертная текучая среда является смесью газообразных гелия и аргона, содержащей по меньшей мере 60% гелия.
14. Литая заготовка, выполненная из литиево-алюминиевого сплава и изготовленная с использованием системы по п. 1.
15. Литая заготовка по п. 14, в которой сплав содержит 0,1-6% лития.
16. Литая заготовка по п. 14, в которой сплав имеет предел прочности на разрыв, равный 6895 бар, и предел текучести, равный 5516 бар.
17. Экструдированное изделие, содержащее литиево-алюминиевый сплав и изготовленное с использованием системы по п. 1.
18. Изделие, выполненное из литиево-алюминиевого сплава и изготовленное с использованием системы по п. 1, при этом изделие является компонентом для самолета или автомобиля.
19. Алюминиево-литиевый сплав, полученный в системе по п. 1, содержащей датчик обнаружения расплавленного металла, выполненный с возможностью обнаружения прорыва или растекания при литье с прямым охлаждением, уменьшения потока жидкого охладителя в литейную форму и подачи инертного газа в литейную яму.
20. Алюминиево-литиевый сплав по п. 19, в котором расход жидкого охладителя, подаваемого в литейную форму, может быть уменьшен до нуля.
21. Алюминиево-литиевый сплав по п. 19, в котором система дополнительно выполнена с возможностью уменьшения любого движения связанной с литейной формой плиты в литейной яме при обнаружении прорыва или растекания.
22. Алюминиево-литиевый сплав по п. 19, в котором система выполнена с возможностью подачи инертного газа в литейную форму при обнаружении прорыва или растекания.
23. Алюминиево-литиевый сплав по п. 19, в котором инертный газ является смесью инертных газов.